【手続補正書】
【提出日】平成30年7月6日(2018.7.6)
【手続補正１】
【補正対象書類名】特許請求の範囲
【補正対象項目名】全文
【補正方法】変更
【補正の内容】
【特許請求の範囲】
【請求項１】
燃料電池ガスケット用ガラスコーティング組成物であって、
重量基準で同量の水の存在下でアルカリ性溶液を形成するのに有効なガラス成分、
バインダー成分、
水が５０体積％を超える液体担体
を含み、
前記組成物が、組成物の硬化の抑制に有効な抑制剤をさらに含むことを特徴とする組成物。
【請求項２】
前記抑制剤が、１種類以上の有機抑制剤または無機抑制剤、好ましくは無機抑制剤、より好ましくは炭素を含有しない無機抑制剤、特にホウ砂などのボレートから選択される、請求項１に記載のガラスコーティング組成物。
【請求項３】
前記抑制剤が、リグニン化合物、たとえばリグノスルホネート、たとえばそれらのカルシウム塩、ナトリウム塩、および／またはアンモニウム塩；ヒドロキシカルボン（ＨＣ）酸、たとえばグルコン酸、クエン酸、酒石酸、またはリンゴ酸、ならびにそれらの塩、好適にはそれらの水溶性塩；ビニルポリマー、たとえばスルホネート基、カルボン酸基、および／または芳香環基を含有するビニルポリマー、たとえばスルホネート官能化アクリルアミド−アクリル酸コポリマー；糖類、すなわち単糖、二糖、および多糖、たとえば、炭水化物、たとえばアルカリカーボネート、二糖、たとえばスクロース、および多糖、たとえばセルロース、たとえば、ヒドロキシエチルセルロース（ＨＥＣ）および／またはカルボキシメチルヒドロキシエチルセルロース（ＣＭＨＥＣ）；酸化亜鉛；ホスフェート、たとえばリン酸、ポリリン酸、およびホスホン酸の塩、たとえばアミノトリス（メチレンホスホン酸）、エチレンジアミンテトラ（メチレンホスホン酸）、ジエチレントリアミンペンタ（メチレンホスホン酸）、ならびに第一リン酸カルシウム、亜鉛、またはマグネシウム；フルオレート；ボレート、たとえばアルカリボレート、たとえば、メタホウ酸ナトリウム、四ホウ酸ナトリウム（ホウ砂とも呼ばれる）、および／または五ホウ酸カリウム；および／またはそれらの誘導体、またはそれらの混合物からなる群の１つ以上から選択される、請求項１または２に記載のガラスコーティング組成物。
【請求項４】
前記抑制剤が、ヒドロキシカルボン酸およびそれらの塩などのヒドロキシ基を含有するもの、たとえばクエン酸、酒石酸、サリシクリック酸（ｓａｌｉｃｙｃｌｉｃ  ａｃｉｄ）、グルコン酸、グルコヘプトネート、およびグルコノ−δ−ラクトン；糖類、たとえば単糖および二糖またはヒドロキシル化多糖、たとえばＨＥＣおよびＣＭＨＥＣ；ならびにホウ酸およびその塩、たとえばホウ砂から選択される、請求項１、２、または３のいずれか一項に記載のガラスコーティング組成物。
【請求項５】
前記抑制剤が水溶性であり、典型的には前記組成物中に完全に溶解する、請求項１〜４のいずれか一項に記載のガラスコーティング組成物。
【請求項６】
前記組成物中の抑制剤の量が、０．０２〜２０重量％の間、たとえば０．０５〜１０重量％の間、たとえば０．５〜５重量％の間または１〜５重量％である、および／または前記組成物中の抑制剤の量が、少なくとも０．０２重量％、たとえば少なくとも０．１重量％、たとえば少なくとも０．４重量％または少なくとも０．７５重量％である、および／または前記組成物中の抑制剤の量が、最大２５重量％の抑制剤、たとえば最大１５重量％、８重量％または６重量％である、請求項１〜５のいずれか一項に記載のガラスコーティング組成物。
【請求項７】
前記ガラス成分が、水中、たとえば重量基準で同量の水中で固化および硬化する種類のものであり、好ましくは、ＳｉＯ２、Ａｌ２Ｏ３、Ｂ２Ｏ３、ＢａＯ、Ｂｉ２Ｏ３、ＣａＯ、Ｃｓ２Ｏ、Ｋ２Ｏ、Ｌａ２Ｏ３、Ｌｉ２Ｏ、ＭｇＯ、Ｎａ２Ｏ、ＰｂＯ、Ｒｂ２Ｏ、Ｓｂ２Ｏ３、ＳｎＯ、ＳｒＯ、ＴｉＯ２、Ｙ２Ｏ３、および／またはＺｎＯから選択される化合物の１つ以上を含み、たとえば前記ガラス成分は、ＢａＯ、ＺｎＯ、Ｂ２Ｏ３、ＣａＯ、および／またはＡｌ２Ｏ３の１つ以上から選択され、たとえばＢａＯ、Ｂ２Ｏ３、Ａｌ２Ｏ３および／またはＣａＯの１つ以上から選択される、請求項１〜６のいずれか一項に記載のガラスコーティング組成物。
【請求項８】
前記ガラス成分が、前記組成物の１０〜９０重量％、より好ましくは２０〜８０重量％、最も好ましくは３０〜７５重量％の範囲内で存在する、請求項１〜７のいずれか一項に記載のガラスコーティング組成物。
【請求項９】
前記バインダーが、セルロースバインダー；アクリレートホモポリマーもしくはコポリマー；酢酸ビニルホモポリマーもしくはコポリマー；エチレンコポリマー；および／またはポリビニルブチラール、好ましくはアクリレートホモポリマーもしくはコポリマーまたは酢酸ビニルホモポリマーもしくはコポリマー、特にアクリレートホモポリマーもしくはコポリマーからなる群の１つ以上から選択される、請求項１〜８のいずれか一項に記載のガラスコーティング組成物。
【請求項１０】
コア層を含む燃料電池の２つの接合面をシールするためのガスケットであって、請求項１〜９のいずれか一項に記載の組成物による第１および第２のコーティング層の間に前記コア層が介在する、ガスケット。
【請求項１１】
前記コア層が、弾性変形可能なコア層であり、好ましくは前記弾性層が、１種類以上のプレートレットフィラー、たとえば剥離バーミキュライトおよび／またはマイカを含み、特に好ましくは前記コア層が化学的剥離バーミキュライト（ＣＥＶ）および／または熱的剥離バーミキュライト（ＴＥＶ）を含有し、最も好ましくは、前記弾性コア層がＣＥＶを含有する、請求項１０に記載のガスケット。
【請求項１２】
燃料電池の２つの接合面をシールするためのガスケットを含む燃料電池であって、前記ガスケットが請求項１０又は１１に記載のものである燃料電池。
【請求項１３】
請求項１０又は１１に記載の１つ以上のガスケットを含む、固体酸化物形燃料電池または固体酸化物形燃料電池の構成要素。
【請求項１４】
ガラス組成物、好ましくは請求項１〜９のいずれか一項に記載のガラス組成物の硬化を抑制するための請求項１〜９のいずれか一項に記載のような抑制剤の使用。
【請求項１５】
固体酸化物形燃料電池の製造方法、または固体酸化物形燃料電池のシール方法であって、請求項１０又は１１に記載の少なくとも１つのガスケットを固体酸化物形電池中に組み込むステップを含む方法。
【請求項１６】
請求項１０又は１１に記載のガスケットの製造方法であって、
ａ）請求項１〜９のいずれか一項に記載のガラス組成物を、ガスケットコア層の互いに反対側の表面のそれぞれの上にコーティングして、それらの上にコーティング層を形成するステップと、
ｂ）シールされる接合面の間の燃料電池中に前記コーティングされたガスケットを配置するステップと、
ｃ）場合により、前記ガスケットを加熱して、残留する揮発性有機成分を除去するステップと、
ｄ）場合により、前記ガスケットを加熱して、前記コーティング層を焼結させるステップと、
ｅ）場合により、さらに加熱して、前記コーティング層をぬれ性にするステップと
を含む方法。
【請求項１７】
請求項１０又は１１に記載のガスケットの製造方法であって、
ａ）請求項１〜９のいずれか一項に記載のガラス組成物を、シールされる前記接合面のそれぞれの上にコーティングするステップと、
ｂ）シールされる前記コーティングされた接合面の間にガスケットコア層を配置するステップと、
ｃ）前記コーティングされた表面および介在するガスケットコア層をともに接合するステップと、
ｄ）場合により、前記ガスケットを加熱して、残留する揮発性有機成分を除去するステップと、
ｅ）場合により、前記ガスケットを加熱して、前記コーティング層を焼結させるステップと、
ｆ）場合により、さらに加熱して、前記コーティング層をぬれ性にするステップと
を含む方法。